(57)【特許請求の範囲】
【請求項１】
ヒドロキシプロピル（メタ）アクリレート及びヒドロキシブチル（メタ）アクリレートからなる群より選ばれる水酸基含有（メタ）アクリレート類（ａ１）８〜１７ｍｏｌ％、（メタ）アクリル酸、イタコン酸及び無水イタコン酸からなる群より選ばれるカルボキシル基含有エチレン性不飽和単量体（ａ２）２５〜４５ｍｏｌ％、
並びに、
スチレン及びα−メチルスチレンからなる群より選ばれる芳香族系モノマーと、（メタ）アクリル酸メチル、（メタ）アクリル酸エチル、（メタ）アクリル酸プロピル及び（メタ）アクリル酸ブチルからなる群より選ばれるアルキル（メタ）アクリレートと、メタリルスルホン酸ナトリウムとから構成されるラジカル重合性化合物（ａ３）３５〜５０ｍｏｌ％、
を必須の重合成分とする共重合体であって、
その部分中和または全中和した際の中和物を、硬度０〜３００°ｄＨである中和物の１重量％水溶液とした際の表面張力値の最大値と最小値の差が０〜３．０×１０−５Ｎ／ｃｍの範囲を示し、水酸基価が４０〜９０ｍｇＫＯＨ／ｇ、酸価が２００〜３００ｍｇＫＯＨ／ｇであるアニオン性官能基を有する共重合体（Ａ）の部分中和物または全中和物（Ａ´）、
並びにロジン系樹脂（Ｂ）を含有する、
レーザー回折・散乱法による平均粒子径が０．２〜０．７μｍであるロジン系エマルジョン型サイズ剤。
【請求項２】
ヒドロキシプロピル（メタ）アクリレート及びヒドロキシブチル（メタ）アクリレートからなる群より選ばれる水酸基含有（メタ）アクリレート類（ａ１）８〜１７ｍｏｌ％、（メタ）アクリル酸、イタコン酸及び無水イタコン酸からなる群より選ばれるカルボキシル基含有エチレン性不飽和単量体（ａ２）２５〜４５ｍｏｌ％、
並びに、
スチレン及びα−メチルスチレンからなる群より選ばれる芳香族系モノマーと、（メタ）アクリル酸メチル、（メタ）アクリル酸エチル、（メタ）アクリル酸プロピル及び（メタ）アクリル酸ブチルからなる群より選ばれるアルキル（メタ）アクリレートと、メタリルスルホン酸ナトリウムと、（メタ）アクリルアミドとから構成されるラジカル重合性化合物（ａ３）３５〜５０ｍｏｌ％、
を必須の重合成分とする共重合体であって、
その部分中和または全中和した際の中和物を、硬度０〜３００°ｄＨである中和物の１重量％水溶液とした際の表面張力値の最大値と最小値の差が０〜３．０×１０−５Ｎ／ｃｍの範囲を示し、水酸基価が４０〜９０ｍｇＫＯＨ／ｇ、酸価が２００〜３００ｍｇＫＯＨ／ｇであるアニオン性官能基を有する共重合体（Ａ）の部分中和物または全中和物（Ａ´）、
並びにロジン系樹脂（Ｂ）を含有する、
レーザー回折・散乱法による平均粒子径が０．２〜０．７μｍであるロジン系エマルジョン型サイズ剤。
【請求項３】
前記共重合体（Ａ）の重量平均分子量が１，０００〜２００，０００である、請求項１または２のロジン系エマルジョン型サイズ剤。
【請求項４】
請求項１〜３のいずれかに記載のロジン系エマルジョン型サイズ剤であって、硬度１００〜３００°ｄＨの範囲の硬水で希釈された０．１６４重量％水溶液の一日静置後の上澄み部の濁度が、１００〜５，０００ＮＴＵの値を示すロジン系エマルジョン型サイズ剤。
【請求項５】
請求項１〜４のいずれかに記載のロジン系エマルジョン型サイズ剤を用いて得られた紙。
【発明の詳細な説明】
【技術分野】
【０００１】
本発明は、ロジン系エマルジョン型サイズ剤および当該ロジン系エマルジョン型サイズ剤を用いて得られる紙に関する。
【背景技術】
【０００２】
近年、紙の製造工程においては（１）安価填料である炭酸カルシウム利用による抄紙ｐＨの上昇、（２）古紙使用比率のアップ、更には（３）抄紙排水低減のための抄紙系クローズド化により製紙薬品の効果が発現し難い状況に変化してきている。サイズ剤についても同様で、特に溶存カルシウムイオンの増加による抄紙用水硬度の上昇はエマルジョンサイズ剤粒子の凝集や破壊を引き起こし、パルプ繊維へのサイズ剤の分散定着を著しく阻害しサイズ効果を低下させる。これまでロジン系エマルジョン型サイズ剤は良好なサイズ効果や取り扱いの容易さから紙、板紙用のサイズ剤として広く使用されてきたが、抄紙環境の変化をうけて抄紙用水硬度が多様に変化しても安定したサイズ効果が得られるロジン系エマルジョンサイズ剤が求められている。
【０００３】
ロジン系エマルジョンサイズ剤は、ロジン系樹脂を、乳化分散剤等を用いて乳化させることにより得られる。通常、乳化分散剤はロジン系樹脂を微小な粒子として分散安定化させるために使用される。ここで乳化分散剤のイオン性により粒子電位の正負が決定されることが知られているが、製紙工程で一般的に使用される安価なカチオン性薬品である硫酸アルミニウム、カチオン化澱粉などがパルプ繊維へのサイズ剤の定着剤として機能するためロジンエマルジョンサイズ剤としてはマイナスの粒子電荷を有したアニオン性エマルジョンサイズ剤が一般的である。
【０００４】
これまで、粒子電位をマイナス側とするためにカルボキシル基等のアニオン性官能基を含有させた高分子乳化剤が種々提案されている。具体的には、例えば、スチレン類−（メタ）アクリル酸を主基材としたアニオン性共重合体をロジン類の乳化分散剤として使用することにより乳化安定性、貯蔵安定性、もしくは凍結解凍安定性が向上するとの提案がなされている。（特許文献１〜３参照）これらはスチレン類−（メタ）アクリル酸を主基材とする共重合体の特性により乳化性や安定性が向上しているものの、抄紙用水硬度の多様な変化に対応するものではない。
【０００５】
硬水中でのロジン系エマルジョン型サイズ剤の希釈安定性を向上させる手段として（メタ）アクリルアミドを主基材とした共重合体が提案されており（特許文献４参照）、また、広い抄紙ｐＨ域に対応できる（メタ）アクリルアミド系共重合体が提案されている（特許文献５参照）が、何れも乳化性と貯蔵安定性では、スチレン類−（メタ）アクリル酸を主基材としたアニオン性共重合体に劣るものであった。
【０００６】
スチレン類−（メタ）アクリル酸系を主基材とする共重合体と硬水希釈安定性の向上に寄与する（メタ）アクリルアミドを組み合わせて機能向上を図ったものとして、スチレン類−（メタ）アクリル酸系共重合体に（メタ）アクリルアミドをグラフトした共重合体（特許文献６参照）、スチレン類−（メタ）アクリル酸系共重合体に（メタ）アクリルアミド系モノマーを５〜３０ｗｔ％併用した共重合体が乳化分散剤として提案されている（特許文献７参照）が、重合反応が煩雑であったり、基本的に重合性が悪いスチレン類と（メタ）アクリルアミドを重合させるため特定のモノマーの併用が不可欠であり何れも十分とはいえない。
【０００７】
【特許文献１】特許第２１３５７４６号公報
【特許文献２】特許第２９３４８０３号公報
【特許文献３】特開２００１−３２７８４８号公報
【特許文献４】特開平１１−２８６８８９号公報
【特許文献５】特許第３２７７８４１号公報
【特許文献６】特許第３３８２００６号公報
【特許文献７】特許第３９２８４１６号公報
【発明の開示】
【発明が解決しようとする課題】
【０００８】
上述したように紙の製造環境は多様に変化しており、抄紙用水硬度も２０〜２００°ｄＨの幅で、抄紙マシンにより異なり、また抄紙ｐＨも異なるため、この様な抄造条件下でも抄紙系内で希釈分散安定性に優れ、サイズ効果が安定で且つ凝集物等が発生しないロジン系エマルジョン型サイズ剤が求められている。本発明は、乳化安定性、貯蔵安定性に優れるスチレン類−（メタ）アクリル酸を主基材とする共重合体の特長を維持しながら、カルシウム等のカチオン性物質との相互作用によるエマルジョンの破壊や凝集物の生成が少なくできるサイズ剤、およびこれを用いて得られる紙を提供することにある。
【課題を解決するための手段】
【０００９】
本発明者は、前記課題を解決すべく鋭意検討したところ、特定の高分子およびロジン系樹脂を含有するロジン系エマルジョン型サイズ剤を用いることにより、前記課題を解決することができることを見出し、本発明を完成させた。
【００１０】
すなわち、本発明は、
ヒドロキシプロピル（メタ）アクリレート及びヒドロキシブチル（メタ）アクリレートからなる群より選ばれる水酸基含有（メタ）アクリレート類（ａ１）８〜１７ｍｏｌ％、
（メタ）アクリル酸、イタコン酸及び無水イタコン酸からなる群より選ばれるカルボキシル基含有エチレン性不飽和単量体（ａ２）２５〜４５ｍｏｌ％、
並びに、
スチレン及びα−メチルスチレンからなる群より選ばれる芳香族系モノマーと、（メタ）アクリル酸メチル、（メタ）アクリル酸エチル、（メタ）アクリル酸プロピル及び（メタ）アクリル酸ブチルからなる群より選ばれるアルキル（メタ）アクリレートと、メタリルスルホン酸ナトリウムと、必要に応じ（メタ）アクリルアミドとから構成されるラジカル重合性化合物（ａ３）３５〜５０ｍｏｌ％、
を必須の重合成分とする共重合体であって、
その部分中和または全中和した際の中和物を、硬度０〜３００°ｄＨである中和物の１重量％水溶液とした際の表面張力値の最大値と最小値の差が０〜３．０×１０−５Ｎ／ｃｍの範囲を示し、水酸基価が４０〜９０ｍｇＫＯＨ／ｇ、酸価が２００〜３００ｍｇＫＯＨ／ｇであるアニオン性官能基を有する共重合体共重合体（Ａ）の部分中和物または全中和物（Ａ´）、
並びにロジン系樹脂（Ｂ）を含有する、
レーザー回折・散乱法による平均粒子径が０．２〜０．７μｍであるロジン系エマルジョン型サイズ剤；
ヒドロキシプロピル（メタ）アクリレート及びヒドロキシブチル（メタ）アクリレートからなる群より選ばれる水酸基含有（メタ）アクリレート類（ａ１）８〜１７ｍｏｌ％、（メタ）アクリル酸、イタコン酸及び無水イタコン酸からなる群より選ばれるカルボキシル基含有エチレン性不飽和単量体（ａ２）２５〜４５ｍｏｌ％、
並びに、
スチレン及びα−メチルスチレンからなる群より選ばれる芳香族系モノマーと、（メタ）アクリル酸メチル、（メタ）アクリル酸エチル、（メタ）アクリル酸プロピル及び（メタ）アクリル酸ブチルからなる群より選ばれるアルキル（メタ）アクリレートと、メタリルスルホン酸ナトリウムと、（メタ）アクリルアミドとから構成されるラジカル重合性化合物（ａ３）３５〜５０ｍｏｌ％、
を必須の重合成分とする共重合体であって、
その部分中和または全中和した際の中和物を、硬度０〜３００°ｄＨである中和物の１重量％水溶液とした際の表面張力値の最大値と最小値の差が０〜３．０×１０−５Ｎ／ｃｍの範囲を示し、水酸基価が４０〜９０ｍｇＫＯＨ／ｇ、酸価が２００〜３００ｍｇＫＯＨ／ｇであるアニオン性官能基を有する共重合体（Ａ）の部分中和物または全中和物（Ａ´）、
並びにロジン系樹脂（Ｂ）を含有する、
レーザー回折・散乱法による平均粒子径が０．２〜０．７μｍであるロジン系エマルジョン型サイズ剤；
並びに当該ロジン系エマルジョンサイズ剤を用いて得られた紙に関する。
【発明の効果】
【００１１】
本発明によれば、硬水への希釈安定性に優れ、かつ乳化安定性にも優れていることから貯蔵安定性にも優れている。さらに幅広い抄紙ｐＨ範囲（特に中性域（ｐＨ６〜８））で成紙に優れたサイズ効果を付与することができるロジン系エマルジョン型サイズ剤を提供することができる。また、本発明のロジン系エマルジョン型サイズ剤は、パルプに対する定着性に優れているため硫酸アルミニウム等の使用量を低減することができる。さらに、本発明のロジン系エマルジョン型サイズ剤は、高温抄紙の場合、用水の硬度が高い場合、古紙増配の場合、抄紙系のクローズド化で夾雑物質が増加するような場合であってもサイズ効果を高く維持することができる。また、静置安定性、保存安定性に優れ、皮張りの生成量が少なく、皮張りの水に対する分散性も良好である。さらに機械安定性、低発泡性にも優れることから、抄紙系での発泡や汚れが少なく弱酸性から中性抄紙系でのサイズ効果が従来のサイズ剤と同等以上の効果を示すサイズ剤、これを用いたサイジング紙及びサイジング方法を提供することができる。
【発明を実施するための最良の形態】
【００１２】
本発明の第一の態様のロジン系エマルジョン型サイズ剤は、前記したように、
ヒドロキシプロピル（メタ）アクリレート及びヒドロキシブチル（メタ）アクリレートからなる群より選ばれる水酸基含有（メタ）アクリレート類（ａ１）８〜１７ｍｏｌ％、
（メタ）アクリル酸、イタコン酸及び無水イタコン酸からなる群より選ばれるカルボキシル基含有エチレン性不飽和単量体（ａ２）２５〜４５ｍｏｌ％、
並びに、
スチレン及びα−メチルスチレンからなる群より選ばれる芳香族系モノマーと、（メタ）アクリル酸メチル、（メタ）アクリル酸エチル、（メタ）アクリル酸プロピル及び（メタ）アクリル酸ブチルからなる群より選ばれるアルキル（メタ）アクリレートと、メタリルスルホン酸ナトリウムと、必要に応じ（メタ）アクリルアミドとから構成されるラジカル重合性化合物（ａ３）３５〜５０ｍｏｌ％、
を必須の重合成分とする共重合体であって、
その部分中和または全中和した際の中和物を、硬度０〜３００°ｄＨである中和物の１重量％水溶液とした際の表面張力値の最大値と最小値の差が０〜３．０×１０−５Ｎ／ｃｍの範囲を示し、水酸基価が４０〜９０ｍｇＫＯＨ／ｇ、酸価が２００〜３００ｍｇＫＯＨ／ｇであるアニオン性官能基を有する共重合体（Ａ）（以下、（Ａ）成分という）の部分中和物または全中和物（Ａ´）およびロジン系樹脂（Ｂ）を含有することを特徴とする。  
また、本発明の第二の態様のロジン系エマルジョン型サイズ剤は、前記（ａ３）成分に更に（メタ）アクリルアミドを含めたものであり、
ヒドロキシプロピル（メタ）アクリレート及びヒドロキシブチル（メタ）アクリレートからなる群より選ばれる水酸基含有（メタ）アクリレート類（ａ１）８〜１７ｍｏｌ％、（メタ）アクリル酸、イタコン酸及び無水イタコン酸からなる群より選ばれるカルボキシル基含有エチレン性不飽和単量体（ａ２）２５〜４５ｍｏｌ％、
並びに、
スチレン及びα−メチルスチレンからなる群より選ばれる芳香族系モノマーと、（メタ）アクリル酸メチル、（メタ）アクリル酸エチル、（メタ）アクリル酸プロピル及び（メタ）アクリル酸ブチルからなる群より選ばれるアルキル（メタ）アクリレートと、メタリルスルホン酸ナトリウムと、（メタ）アクリルアミドとから構成されるラジカル重合性化合物（ａ３）３５〜５０ｍｏｌ％、
を必須の重合成分とする共重合体であって、
その部分中和または全中和した際の中和物を、硬度０〜３００°ｄＨである中和物の１重量％水溶液とした際の表面張力値の最大値と最小値の差が０〜３．０×１０−５Ｎ／ｃｍの範囲を示し、水酸基価が４０〜９０ｍｇＫＯＨ／ｇ、酸価が２００〜３００ｍｇＫＯＨ／ｇであるアニオン性官能基を有する共重合体（Ａ）の部分中和物または全中和物（Ａ´）、
並びにロジン系樹脂（Ｂ）を含有することを特徴とする。
【００１３】
前記硬度は、水１００ｇ中に含まれるカルシウムおよび／またはマグネシウムの量（ミリグラム）を、酸化カルシウム（ＣａＯ）の量に換算したものであり、１０ｍｇ／Ｌを１°ｄＨとした値である。また、表面張力は、１重量％水溶液を適量シャーレに取り、協和ＣＢＶＰ式表面張力計Ａ−３型（協和科学（株）製）を使用し測定した値である。  
【００１４】
水酸基価は、[１／（（Ａ）成分を構成するモノマーの平均分子量）×（水酸基含有モノマーのモル％×水酸基含有モノマー中の水酸基数）×（ＫＯＨの式量）／１００]×１０００により計算した値であり、酸価は、[１／（（Ａ）成分を構成するモノマーの平均分子量）×（カルボン酸基含有モノマーのモル％×カルボン酸基含有モノマー中のカルボン酸基数）×（ＫＯＨの式量）／１００]×１０００により計算した値である。なお、（Ａ）成分を構成するモノマーの平均分子量は、（Ａ）成分を構成するそれぞれのモノマーの分子量に構成するモノマーのモル分率を乗じたものを合計した値である。例えば、（Ａ）成分が（Ａ１）、（Ａ２）、（Ａ３）の３成分を共重合させて得られる場合には、（Ａ）成分を構成するモノマーの平均分子量は、（ＭＡ１ｘＡ1）＋（ＭＡ２ｘＡ２）＋（ＭＡ３ｘＡ３）で表される。（ＭＡ１は、（Ａ１）モノマーの分子量、ｘＡ1は、（Ａ１）モノマーのモル分率を表す。なお、ＭＡ２、ＭＡ３はそれぞれ（Ａ２）モノマーの分子量、（Ａ３）モノマーの分子量を表す。）当該（Ａ）成分の水酸基価が４０ｍｇＫＯＨ／ｇ未満の場合には、硬水への希釈安定性の点で好ましくなく、水酸基価が９０ｍｇＫＯＨ／ｇを超える場合には、乳化性、サイズ効果の点で好ましくない。また、当該（Ａ）成分の酸価が２００ｍｇＫＯＨ／ｇ未満の場合には、乳化性、サイズ効果の点で好ましくなく、酸価が３００ｍｇＫＯＨ／ｇを超える場合には、硬水への希釈安定性の点で好ましくない。
【００１６】
（ａ１）成分としては、共重合体（Ａ）に適度な乳化性を付与するため水酸基以外に疎水性基を持つヒドロキシプロピル（メタ）アクリレート、ヒドロキシブチル（メタ）アクリレートを用いる。
【００１７】
（ａ２）成分としては、（メタ）アクリル酸、イタコン酸及び無水イタコン酸が挙げられる。これらは１種を単独で用いても２種以上を混合して用いてもよい。（ａ２）成分としては、（ａ１）成分との共重合性の点から（メタ）アクリル酸、イタコン酸が好ましい。
【００１８】
本発明の第一の態様のロジン系エマルジョン型サイズ剤における（ａ３）成分は、前記（ａ１）成分または（ａ２）成分と共重合することができるラジカル重合性化合物であり、スチレン及びα−メチルスチレンからなる群より選ばれる芳香族系モノマーと、（メタ）アクリル酸メチル、（メタ）アクリル酸エチル、（メタ）アクリル酸プロピル及び（メタ）アクリル酸ブチルからなる群より選ばれるアルキル（メタ）アクリレートと、メタリルスルホン酸ナトリウムとから構成される。
また、本発明の第二の態様のロジン系エマルジョン型サイズ剤における（ａ３）成分は、前記（ａ１）成分または（ａ２）成分と共重合することができるラジカル重合性化合物であり、スチレン及びα−メチルスチレンからなる群より選ばれる芳香族系モノマーと、（メタ）アクリル酸メチル、（メタ）アクリル酸エチル、（メタ）アクリル酸プロピル及び（メタ）アクリル酸ブチルからなる群より選ばれるアルキル（メタ）アクリレートと、メタリルスルホン酸ナトリウムと、（メタ）アクリルアミドとから構成される。
【００１９】
（Ａ）成分を得るために用いられる各成分の使用量は、（ａ１）成分が８〜１７ｍｏｌ％、（ａ２）成分が２５〜４５ｍｏｌ％、（ａ３）成分が３５〜５０ｍｏｌ％である。
【００２０】
（Ａ）成分は、前記（ａ１）成分、（ａ２）成分及び（ａ３）成分を含有する重合成分をラジカル重合させることにより得られる。重合法は特に限定されず、溶液重合、乳化重合、懸濁重合等の各種公知の方法を採用できる。溶液重合による場合には、イソプロピルアルコール、エチルアルコール、メチルイソブチルケトン等の溶媒を使用できる。乳化重合方法で使用する乳化剤としては特に制限はされず、アニオン性界面活性剤、ノニオン性界面活性剤などの各種の界面活性剤を使用できる。アニオン性界面活性剤としては、たとえばジアルキルスルホコハク酸塩、アルカンスルホン酸塩、α−オレフィンスルホン酸塩、ポリオキシエチレンアルキルエーテルスルホコハク酸エステル塩、ポリオキシエチレンスチリルフェニルエーテルスルホコハク酸エステル塩、ナフタリンスルホン酸ホルマリン縮合物、ポリオキシエチレンアルキルエーテル硫酸エステル塩、ポリオキシエチレンアルキルフェニルエーテル硫酸エステル塩等を例示でき、ノニオン性界面活性剤としてはポリオキシエチレンアルキルエーテル、ポリオキシエチレンスチリルフェニルエーテル、ポリオキシエチレンソルビタン脂肪酸エステル及びこれら界面活性剤にビニル基またはアリル基、プロペニル基を導入した反応性界面活性剤等を例示できる。これら界面活性剤は１種または２種以上を適宜選択して使用することができ、その使用量は全仕込単量体の量に対して通常は０．１〜１０重量％程度とされる。また、前記重合で使用する重合開始剤としては特に限定はされず、過硫酸塩類、過酸化物、アゾ化合物、レドックス系開始剤などの各種のものを使用でき、分子量を調節するために公知の連鎖移動剤であるイソプロピルアルコール、四塩化炭素、エチルベンゼン、イソプロピルベンゼン、クメン、チオグリコール酸エステル、アルキルメルカプタン、２，４−ジフェニル−４−メチル−１−ペンテン等を適宜使用することもできる。
【００２１】
重合により得られた（Ａ）成分の分子量は、ロジン物質（反応生成物）の分散能と直接相関するため通常は重量平均分子量（ゲルパーメーションクロマトグラフィー法によるスチレン換算値）が１，０００〜２００，０００、好ましくは１，０００〜１００，０００である。１，０００以上とすることによりエマルジョンの機械的安定性が向上するため好ましく、２００，０００以下とすることにより所望の粘度とすることができるため好ましい。なお、（Ａ）成分は通常塩基性化合物を用いて、（Ａ）成分が水溶液に溶解分散する程度の部分中和または全中和し、（Ａ´）成分として用いられる。中和に用いられる塩基性化合物としては特に限定されないが、例えば、水酸化ナトリウム、水酸化カリウム等のアルカリ金属化合物の他、アンモニア、トリメチルアミン、トリエチルアミン、エタノールアミン等のアミン化合物等を用いることができる。なお、中和は完全に行ってもよく、部分的に行っても良い。
【００２２】
本発明に用いられる（Ｂ）成分としては、公知のロジン類、ロジンエステル類などが挙げられる。ロジン類としては、ガムロジン、ウッドロジン、トール油ロジン等の原料ロジン、原料ロジンを水素化して得られる水素化ロジン、原料ロジンを不均化させて得られる不均化ロジン、原料ロジンを重合させて得られる重合ロジン、原料ロジンをフェノール類で変性させることにより得られるフェノール変性ロジン、原料ロジンをα，β−不飽和カルボン酸等で変性させることにより得られるα，β−不飽和カルボン酸変性ロジンなどが挙げられる。α，β−不飽和カルボン酸変性に用いられるα，β−不飽和カルボン酸等としては、無水マレイン酸、マレイン酸、炭素数１〜４程度の低級アルコールと無水マレイン酸から得られるマレイン酸モノエステル類またはマレイン酸ジエステル類、フマル酸、Ｎ−アルキルマレイミド類、イタコン酸、イタコン酸無水物、アクリル酸等を例示できる。これらのなかでも無水マレイン酸、マレイン酸、マレイン酸モノエステル類、フマル酸、イタコン酸、イタコン酸無水物が好ましい。α，β−不飽和カルボン酸の使用量は、通常、ロジン類１モル部に対して１モル部以下、好ましくは０．０５〜０．７５モル部程度、特に好ましくは０．１０〜０．７０モル部程度である。変性反応は通常、温度１５０〜３００℃程度で、０．５〜２４時間程度行う。なお、水素化、不均化、変性等の各操作は、２種以上を組み合わせて行っても良い。２種以上の操作を組み合わせる場合には、所望とする樹脂の種類に応じて、適宜操作の順序を決定すれば良い。なお、後述するロジンエステル類に水素化、不均化、変性等の各種操作を行っても良い。
【００２３】
ロジンエステル類は、アルコール類とロジン類をエステル化反応させることにより得られる。アルコール類としては特に限定されず、公知のものを用いることができる。具体的には、例えば、メタノール、エタノール、プロパノール等の１価のアルコール、エチレングリコール、ジエチレングリコール、プロピレングリコール、ネオペンチルグリコール等の２価のアルコール類、グリセリン、トリメチロールエタン、トリメチロールプロパンなどの３価のアルコール類、ペンタエリスリトール、ジグリセリンなどの４価のアルコール類、ジペンタエリスリトールなどの６価のアルコール等が挙げられる（以下、２価以上のアルコールを多価アルコールという場合がある）。これらアルコール類は１種を単独で用いてもよく２種以上を混合して用いても良い。なお、ロジン類と多価アルコールの使用量は、ロジン類のカルボキシル基に対する多価アルコールの水酸基の当量比［−ＯＨ（ｅｑ）／−ＣＯＯＨ（ｅｑ）］が、通常０．１〜１．５、好ましくは０．１〜１．０になる範囲とされ、ロジンエステルとして完全エステル化物を製造できる他、未反応ロジン類を含むロジンエステルを製造することもできる。当量比が０．１未満の場合にはロジンエステルの割合が少なくなり、得られるサイズ剤の中性領域でのサイズ効果の向上が十分でなくなる場合がある。また、当量比が１．５を超える場合には、生成するロジンエステルに遊離の水酸基が多量に残存するため、サイズ剤として用いた場合に残存水酸基に起因して、サイズ効果が低下する場合がある。なお、ロジンエステル類としては、ロジングリセリンエステル、ロジンペンタエリスリトールエステルが、性能、コスト、安全性の点から好ましい。なお、ロジンエステル類は、通常、両者を仕込んだ後、多価アルコールの沸点に応じて常圧、減圧又は加圧下に、温度１５０〜３００℃程度で、３〜４０時間程度攪拌しながら脱水縮合を行う。また、反応に際して必要ならば、ベンゼン、トルエン、キシレン等の溶剤を使用して、共沸下に脱水縮合させることもできる。
【００２４】
ロジン類と、ロジンエステル類を混合して使用する場合には、ロジンエステル類の含有量は（Ｂ）成分中２０〜９０重量％とすることが好ましい。ロジンエステル類の含有量を２０〜９０重量％とすることで、中性領域でのサイズ効果を著しく向上させることができるため好ましい。
【００２５】
本発明のロジン系エマルジョン型サイズ剤は、（Ａ´）成分と（Ｂ）成分を用い、例えば、特公昭５３−４８６６号公報（溶融高圧乳化法）、特公昭５３−２２０９０号公報（溶剤高圧乳化法）または特開昭５２−７７２０６号、特公昭５８−４９３８号公報（反転乳化法）等の公知の方法により製造することができる。
【００２６】
溶剤高圧乳化法による場合には、あらかじめ水に不溶な有機溶剤に溶解させた（Ｂ）成分に対して（Ａ´）成分と水、必要に応じて水酸化ナトリウム、水酸化カリウム、アンモニア、低級アミン等のアルカリ物質を加え、ホモジナイザー、ピストン型高圧乳化機、超音波乳化機等を使用して乳化し、次いで上記有機溶剤を留去する。なお、共重合体の添加時期は特に制限はされず、少量のアルカリもしくは界面活性剤を用いて乳化した場合には、乳化機を通した後でも、また溶剤留去後でも問題なく、いずれも良好な水性エマルジョンを収得しうる。
【００２７】
また、反転法による場合には、（Ｂ）成分を通常９０〜１６０℃程度に加熱攪拌して溶融し、（Ａ´）の水溶液または該水性エマルジョンと所定量の熱水とを添加して相反転させ、ロジン物質が分散相であり水が連続相であるエマルジョンを形成させる。
【００２８】
上記溶剤高圧乳化、反転乳化に際しては、分散剤たる共重合体（Ａ´）成分は通常ロジン物質を含む分散相全体に対して固形分換算で１〜３０重量％程度、下限としては好ましくは２重量％、上限としては好ましくは２０重量％の範囲とする。１重量％以上とすることで分散が良好となる。また３０重量％を超えて使用するのは経済的でない。なお、所望により、得られたこれらのエマルジョンは、水またはアルカリ水で希釈して、該エマルジョンのｐＨを調整することができる。
【００２９】
また、上記溶剤高圧乳化、反転乳化に際しては、前記共重合体に加えて発泡性、サイズ効果に悪影響を与えない範囲で界面活性剤を添加することもできる。該界面活性剤としては、前述の共重合体の乳化重合時に使用した各種のものを使用できる。
【００３０】
得られた本発明のロジン系エマルジョン型サイズ剤は通常１０〜７０重量％程度、下限として好ましくは３０重量％、上限としては好ましくは５５重量％の固形分を有する。また、レーザー回折・散乱法による平均粒子径は、０．２〜０．７μｍ程度で均一な水性エマルジョンである。該水性エマルジョンは乳白色の外観を呈し、通常２．０〜７．５のｐＨを有する。また、該水性エマルジョンは室温において少なくとも６ケ月間安定であり、沈殿を生ずることもない。また、硬水における希釈安定性が優れているので河川、水道、井戸等の水を用いても充分に希釈することができ、パルプの水分散液によく分散され、しかもその希釈液は長時間安定であり、極めて低発泡性でもある。さらに、機械的安定性が良好である。
【００３１】
本発明により得られたロジン系エマルジョン型サイズ剤は、１００〜３００°ｄＨの硬水を用いて希釈されたサイズ剤固形分０．１６４重量％の希釈液が、２５℃にて一日静置保管後の上澄み部の濁度測定（ＭｃＶａｎ社製：ＡＮＡＬＩＴＥ ＮＥＰＨＥＬＯＭＥＴＥＲ
ＭＯＤＥＬ １５２）において１００〜５，０００ＮＴＵの値を示すものである。
【００３２】
本発明の紙は、前記製紙用エマルジョンサイズ剤を、例えばパルプの水分散液に硫酸アルミニウム等の定着剤とともに添加しｐＨ４〜８でサイジングする方法またはパルプの水分散液にカチオン性の定着剤等とともに添加し、ｐＨ４〜８で抄造する方法により製造することができる。幅広い抄紙ｐＨ範囲で成紙に優れたサイズ効果を付与することができる。填料を用いる場合には、タルク、クレー、カオリン等の珪酸塩や二酸化チタン、炭酸カルシウム等の無機填料、尿素−ホルマリン樹脂等の有機填料の一種を単独でまたは二種以上を併用して使用できる。この場合、製紙用エマルジョンサイズ剤はパルプに対して通常０．０５〜３重量％程度（乾燥重量基準）で使用される。
【実施例】
【００３３】
以下、実施例及び比較例をあげて本発明方法を更に詳しく説明するが、本発明がこれらに限定されないことはもとよりである。なお、実施例中、表記の無い限り単位％は重量％を示す。
【００３４】
製造例１
攪拌機、温度計、還流冷却器及び窒素ガス導入管を備えた４つ口フラスコに界面活性剤（ハイテノールＬＡ−１０、第一工業製薬（株）製）４．０ｇ（対モノマー総量１．０重量％）、ヒドロキシブチルアクリレート４３．７ｇ（８．０モル％）、８０％メタクリル酸１５８．５ｇ（３８．９モル％）、イタコン酸１９．７ｇ（４．０モル％）、メタリルスルホン酸ナトリウム３１．７ｇ（５．３モル％）、スチレン１４０．０ｇ（３５．５モル％）、α−メチルスチレン２６．４ｇ（５．９モル％）、ブチルアクリレート１１．６ｇ（２．４モル％）、イオン交換水１０９０．０ｇ、連鎖移動剤として、α−メチルスチレンダイマー１６．０ｇ（対モノマー総量４．０重量％）を仕込み、この混合液を攪拌しながら窒素ガスバブリング下で６０℃まで昇温した。重合開始剤として過硫酸アンモニウム（ＡＰＳ）１６．０ｇ（対モノマー総量４．０重量％）を加え、９０℃まで昇温し、１００分間保持した後、後重合用の触媒として過硫酸アンモニウム（ＡＰＳ）４．０ｇ（対モノマー総量１．０重量％）を更に加え、さらに６０分間９０℃で保持した。次いで４８％水酸化ナトリウム水溶液１４６．５ｇ（メタクリル酸、イタコン酸のカルボン酸基を９９モル％中和）を加え、メタクリル酸、イタコン酸の中和を行い、イオン交換水を加えて固形分２５．２％、粘度５３ｍＰａ・ｓ、ｐH９．４、水酸基価４２．５ｍｇＫＯＨ／ｇ、酸価２４９．１ｍｇＫＯＨ／ｇの共重合体溶液を製造した。なお、粘度の測定にはＢ型粘度計、ｐHの測定はｐＨ  ＭＥＴＥＲ  Ｆ−１４（ＨＯＲＩＢＡ製）を用い、２５℃で測定した（以下、粘度の測定条件は同じ）。また、水酸基価は[1／（（Ａ）成分を構成するモノマーの平均分子量）×（水酸基含有モノマーのモル％×水酸基含有モノマー中の水酸基数）×（ＫＯＨの式量）／１００]×１０００により計算した値であり、酸価は、[１／（（Ａ）成分を構成するモノマーの平均分子量）×（カルボン酸基含有モノマーのモル％×カルボン酸基含有モノマー中のカルボン酸基数）×（ＫＯＨの式量）／１００]×１０００により計算した値である。本共重合体溶液（製造例１）はそのまま乳化分散剤として使用した。
【００３５】
製造例２〜７および１０〜１１
製造例１において、各モノマーの配合組成を表１に示す通りに変更した以外は同様の方法で行い、製造例２〜７、及び１１は固形分２５％、製造例１０は固形分２２％の共重合体溶液である乳化分散剤を得た。なお、製造例６、製造例１０に関しては、メタクリル酸、イタコン酸のカルボン酸基の中和に４８％水酸化カリウム水溶液を用いた。
【００３６】
製造例８〜９
製造例１において、各モノマーの配合組成を表１に示す通り変更し、連鎖移動剤としてｎ−ドデシルメルカプタン（対モノマー総量２．０重量％）、開始剤の過硫酸アンモニウム（ＡＰＳ）量を、対モノマー総量に対し、前重合時５．０重量％、後重合時２．０重量％とした以外は同様の方法で行い、製造例８は固形分２５％、製造例９は固形分２２％の共重合体溶液である乳化分散剤を得た。中和剤に関しても表１に示す通りである。
【００３７】
製造例１２
攪拌機、温度計、還流冷却器及び窒素ガス導入管を備えた４つ口フラスコにアクリルアミド２０５．０ｇ（６６．０モル％）、ブチルアクリレート４４．８ｇ（８．０モル％）、イタコン酸１３６．４ｇ（２４．０モル％）、メタリルスルホン酸ナトリウム１３．８ｇ（２．０モル％）、イオン交換水６３０．５ｇ、イソプロピルアルコール５４８．１ｇ、連鎖移動剤として、ｎ−ドデシルメルカプタン２．４ｇ（対モノマー総量０．６重量％）を仕込み、この混合液を攪拌しながら窒素ガスバブリング下で、５０℃まで昇温した。重合開始剤として過硫酸アンモニウム（ＡＰＳ）８．８ｇ（対モノマー総量２．２重量％）を加え、８０℃まで昇温し、３時間保持した。次いでイソプロピルアルコールの留去を行い、イオン交換水を加えて固形分２５．３％、粘度１２００ｍＰａ・ｓ、ｐＨ４．３、水酸基価０ｍｇＫＯＨ／ｇ、酸価２９４．１ｍｇＫＯＨ／ｇの共重合体溶液（製造例１２）を製造した。
【００３８】
製造例１３
攪拌機、温度計、還流冷却器及び窒素ガス導入管を備えた４つ口フラスコに界面活性剤（ハイテノールＬＡ−１０、第一工業製薬（株）製）４．０ｇ（対モノマー総量１．０重量％）、アクリルアミド５２．０ｇ（１７．７モル％）、メタクリル酸１５９．８ｇ（３５．９モル％）、イタコン酸１９．９ｇ（３．７モル％）、メタリルスルホン酸ナトリウム３２．１ｇ（４．９モル％）、スチレン１３１．０ｇ（３０．４モル％）、α−メチルスチレン２４．９ｇ（５．１モル％）、ブチルアクリレート１２．２ｇ（２．３モル％）、イオン交換水１０９０．０ｇ、連鎖移動剤として、α−メチルスチレンダイマー１６．０ｇ（対モノマー総量４．０重量％）を仕込み、この混合液を攪拌しながら窒素ガスバブリング下で６０℃まで昇温した。重合開始剤として過硫酸アンモニウム（ＡＰＳ）１６．０ｇ（対モノマー総量４．０重量％）を加え、９０℃まで昇温し、１００分間保持した後、後重合用の触媒として過硫酸アンモニウム（ＡＰＳ）４．０ｇ（対モノマー総量１．０重量％）を更に加え、さらに９０℃、６０分間で保持した。次いで４８％水酸化ナトリウム水溶液１４９．２ｇ（メタクリル酸、イタコン酸のカルボン酸基の９９モル％中和）を加え、メタクリル酸、イタコン酸の中和を行い、イオン交換水を加えて固形分２５．０％、粘度１１０ｍＰａ・ｓ、ｐＨ９．２、水酸基価０ｍｇＫＯＨ／ｇ、酸価２５１．２ｍｇＫＯＨ／ｇの共重合体溶液を製造した。共重合体溶液（製造例１３）をそのまま乳化分散剤として使用した。
【００３９】
【表１】
0005467493.tif 000002
表中、ＨＰＡは、ヒドロキシプロピルアクリレート、ＨＢＡは、ヒドロキシブチルアクリレート、ＧＭＡは、グリセリンモノアクリレート、ＭＡＡは、メタクリル酸、ＩＡは、イタコン酸、Ｓｔは、スチレン、αＭｅＳｔは、アルファメチルスチレン、ＭＭＡは、メタクリル酸メチル、ＢＡは、アクリル酸ブチル、ＢＭＡは、メタクリル酸ブチル、ＳＭＡＳは、メタリルスルホン酸ナトリウム、ＡＭは、アクリルアミドを表す。また、中和の欄の種は中和の際に用いたアルカリ化合物の種類を、率は、共重合体が有する酸性基のモルに対し、使用したアルカリ成分のモルの割合［｛（使用したアルカリ成分のモル数）／（共重合体が有する酸性基のモル数）｝×１００で表される値］を表す。
【００４０】
製造例１〜１３で得られた共重合体（Ａ）、その中和物（Ａ´）の物性値等を表２に示す。なお、水酸基価、酸価は、中和前の共重合体（Ａ）のモノマー構成成分から計算される値であり、固形分、粘度、ｐＨ、表面張力は、中和物（Ａ´）として測定したものである。
【００４１】
【表２】
0005467493.tif 000003
表中、水酸基価の単位は（ｍｇＫＯＨ／ｇ）、酸価の単位は（ｍｇＫＯＨ／ｇ）、固形分の単位は（重量％）、表面張力の単位は（Ｎ／ｃｍ（×１０−５））である。
【００４２】
上記製造例で得られた共重合体（Ａ´）について下記表面張力試験を行った。
（表面張力試験）
塩化カルシウム水溶液を使用し、０°ｄＨ、１００°ｄＨ、２００°ｄＨ、３００°ｄＨとなる上記製造例で得られた共重合体（Ａ´）の１重量％水溶液を作製した。
各水溶液を適量シャーレに取り、協和ＣＢＶＰ式表面張力計Ａ−３型（協和化学（株）製）を使用し表面張力値を測定した（単位：Ｎ／ｃｍ（×１０−５））その結果を表２に示す。
【００４３】
製造例１４（ガムロジンのフマル酸強化物（１）の製造例）
１６０℃の溶融状態にある酸価１７０ｍｇＫＯＨ／ｇのガムロジン６７５．０ｇにフマル酸４７．０ｇを加えて、１９０〜２２０℃で２時間加熱加温し、ガムロジンのフマル酸強化物（１）を得た。この強化物のフマル酸の付加率は７％で、酸価は２０５ｍｇＫＯＨ／ｇであった。
【００４４】
製造例１５（ロジンエステル化物（２）の製造例）
攪拌機、温度計、窒素導入管、分水器及び冷却器を備えたフラスコに、酸価１７０のガムロジン６６４．２ｇとグリセリン５５．６ｇ（仕込みモル比  ＯＨ／ＣＯＯＨ＝０．９０）、また、酸化防止剤としてノクラック３００（ＯＵＣＨＩ ＳＨＩＮＫＯ ＣＨＥＭＩＣＡＬ ＩＮＤＵＳＴＲＩＡＬ製）１．０ｇ、及び触媒としてパラトルエンスルホン酸０．１gを仕込み、窒素気流下２７０℃まで加熱し、攪拌下、同温度で１５時間反応させ、酸価１６ｍｇＫＯＨ／ｇのロジンエステル化物（２）を得た。
【００４５】
参考例１
上記製造例１４で得られたガムロジンのフマル酸強化物（１）２４０ｇと上記製造例１５で得られたロジンエステル化物（２）６０ｇを約１６０℃に加熱溶融し、攪拌しながら製造例１で得られた共重合体水溶液を、共重合体水溶液中に含まれる総固形分が１９．５ｇとなる量を滴下して混合し、Ｗ／Ｏ形態とし、これに熱水を添加して安定なＯ／Ｗエマルジョンとした後、室温まで冷却した。上記共重合体溶液（製造例１）を用いて得られたエマルジョンの固形分濃度は５０．３％、エマルション粘度は３０ｍＰａ・ｓ、平均粒子径は０．４９μｍであった。各共重合体溶液を用いた時の各エマルジョンの物性を表３に示す。なお、粘度の測定にはB型粘度計を用い、２５℃で測定した。（以下、粘度の測定条件は同様に行った）。平均粒子径は、レーザー回折・散乱法による粒子径測定装置ＬＡＳＥＲ  ＤＩＦＦＲＡＣＴＩＯＮ  ＰＡＲＴＩＣＬＥ  ＳＩＺＥ  ＡＮＡＬＹＺＥＲ  ＳＡＬＤ−２０００Ｊ（ＳＨＩＭＡＤＺＵ製）で測定した（以下、粒子径の測定条件は同様に行った）。  
【００４６】
参考例２、実施例１〜２、実施例５、比較例３、比較例６
実施例１において用いた製造例１で得られた共重合体水溶液を表３に示すように変更した以外は同様にしてロジンエマルジョン型サイズ剤を調製した。
【００４７】
実施例４
約１６０℃に加熱溶融した製造例１４で得られたガムロジンのフマル酸強化物（１）と製造例１５で得られたロジンエステル化物（２）の混合物に、製造例６で得られた共重合体水溶液を、共重合体水溶液中に含まれる総固形分が１８．０ｇとなるように滴下混合する他は実施例１と同様にして、固形分濃度５０％のロジンエマルジョン型サイズ剤を得た。
【００４８】
比較例１
約１６０℃に加熱溶融した製造例１４で得られたガムロジンのフマル酸強化物（１）と製造例１５で得られたロジンエステル化物（２）の混合物に、製造例８で得られた共重合体水溶液を、共重合体水溶液中に含まれる総固形分が２１．０ｇとなるように滴下混合する以外は実施例１と同様にして、固形分濃度５０％のロジンエマルジョン型サイズ剤を得た。
【００４９】
比較例２および４
比較例１において用いた製造例８で得られた共重合体水溶液を表３に示すように変更した以外は同様にしてロジンエマルジョン型サイズ剤を調製した。
【００５０】
比較例５
約１６０℃に加熱溶融した製造例１４で得られたガムロジンのフマル酸強化物（１）と製造例１５で得られたロジンエステル化物（２）の混合物に、製造例１２で得られた共重合体水溶液を、共重合体水溶液中に含まれる総固形分が２５．５ｇとなるように滴下混合する以外は同様の方法で行い固形分濃度５０％のロジンエマルジョン型サイズ剤を得た。
【００５１】
実施例、比較例で得られたロジンエマルジョン型サイズ剤の性状を表３に示した。
また、各ロジンエマルジョン型サイズ剤について以下の実験を行った。結果を表３および表４に示す。
【００５２】
機械的安定性試験
実施例、比較例で得られたロジンエマルジョン型サイズ剤５０ｇを試験用容器に入れ、温度２５℃、荷重１０ｋｇ、回転数８００ｒｐｍにて５分間マーロン式安定性試験を行った。生成した凝集物を３５０メッシュ金網にて濾別して全固形分に対する析出量を測定し百分率で表した。その結果を表３に示した。使用機器はＭＡＲＯＮ(１０００ ｒｐｍ)（新星産業（株）製）。
【００５３】
【表３】
0005467493.tif 000004
【００５４】
【表３】
0005467493.tif 000005
表中、使用量の単位は（固形分重量％）、固形分の単位は（重量％）、粘度の単位は（ｍＰａ・ｓ）、粒子径の単位は（μｍ）、機械安定性の単位は（％）、静置安定性の単位は（ｐｐｍ）である。
【００５５】
濁度測定試験
実施例、比較例で得られた各ロジンエマルジョン型サイズ剤溶液を、０°ｄH、１００°ｄH、２００°ｄH、３００°ｄH各硬度の塩化カルシウム水溶液でロジンエマルジョンサイズ剤固形分が０．１６４重量％となるように希釈し、２４時間室温で静置した後、希釈液の上澄み液の濁度（ＮＴＵ）をＭｃＶａｎ社製：ＡＮＡＬＩＴＥ ＮＥＰＨＥＬＯＭＥＴＥＲ ＭＯＤＥＬ １５２を用いて測定した。その結果を表４に示した。
【００５６】
手抄き試験
段ボール古紙（灰分１２％含有）をパルプ濃度２．０％になる量の水道水を加えビーターを用いて５００ｍｌカナディアン・スタンダード・フリーネスまで叩解した。
叩解したパルプスラリーを更に水道水で希釈しパルプ濃度１．０％に調整した。
このパルプスラリーに対パルプ１．０％（絶乾重量基準）の硫酸バンドを添加した後、サイズ剤固形分として対パルプ０．６％（絶乾重量基準）となるように実施例、比較例で調製したロジンエマルジョン型サイズ剤（１００°ｄH、２００°ｄH、３００°ｄHの各硬度の塩化カルシウム水溶液にそれぞれ添加し一定の時間攪拌したもの）を添加した後、抄紙機（Ｔａｐｐｉ  Ｓｔａｎｄａｒｄ  Ｓｈｅｅｔ  Ｍａｃｈｉｎｅ（丸型））で、坪量１１０ｇ／ｍ２となるように抄紙した。なお、この時の抄紙ｐHは６．２であった。手抄きした湿紙を線圧５．５ｋｇ／ｃｍ、送り速度２ｍ／minの条件のロールプレス機で脱水した。湿紙の乾燥は、回転式ドライヤーを用いて８０℃で１５０秒間の条件で行った。得られた試験紙を恒温恒湿（２３℃、５０％相対湿度）環境下で２４時間調湿した後、Ｃｏｂｂ吸水度を測定した。Ｃｏｂｂ吸水度測定方法はＪＩＳ −Ｐ８１４０に準ずる。その結果を表４に示した。
【００５７】
発泡性試験
上記実施例、比較例で調製した各ロジンエマルジョン型サイズ剤溶液を、１００°ｄH、２００°ｄH、３００°ｄH各硬度の塩化カルシウム水溶液で２５重量％に希釈し、マヨネーズ瓶に４０ｇとり、液面高さを測定後、激しく振り混ぜた後、1分間静置した。静置後の液面の高さを測定し以下の式で発泡性（％）を算出した。その結果を表４に示した。（発泡性）＝[（静置後の液面の高さ）／（攪拌前の液面高さ）]×１００
【００５８】
【表４】
0005467493.tif 000006
【００５９】
評価例はいずれも、固形分濃度５０％においても静置安定性（皮張り量、エマルジョンの固形分粒子の沈降）に問題はなく、エマルジョン粘度も５０ｍPa・ｓ以下と実用上問題のないエマルジョンであった。しかし、比較評価例１〜６では静置安定性、サイズ性能に問題があり、特に、乳化分散力の足りない比較評価例５ではレーザー回折・散乱法による平均粒子径が２μｍを超えており、静置安定性、サイズ性能は著しく劣っていた。一方、比較評価例６は、乳化分散力は十分であるが、エマルジョン粘度が１７０ｍＰａ・ｓ（固形分濃度５０％）と高く、皮張りが発生し易く静置安定性が劣るため実用上の取り扱いに問題が生じると考えられる。各硬度でのサイズ性能においては評価例の方が比較評価例より優れており、硬度が高くなるに連れてその差が大きいことは明らかである。また、エマルジョンの発泡性においても評価例は比較評価例に比べて低発泡性を示すことが明らかである。